(57)【要約】  有機エレクトロルミネッセンス素子は、光取り出し側に配置される第１基板１と、第１基板１と対向する第２基板２と、第１基板１と第２基板２との間に配置された有機発光積層体３と、を備える。第１基板１は、有機発光積層体３側の表面に、第１基板１の屈折率を変化させて光取り出し性を高めるドープ物質がドープされたドープ領域１ａを有する。
2014181515.tif 000002
【特許請求の範囲】
【請求項１】
光取り出し側に配置される第１基板と、前記第１基板と対向する第２基板と、前記第１基板と前記第２基板との間に配置された有機発光積層体と、を備え、
前記第１基板は、前記有機発光積層体側の表面に、前記第１基板の屈折率を変化させて光取り出し性を高めるドープ物質がドープされたドープ領域を有する、有機エレクトロルミネッセンス素子。
【請求項２】
前記ドープ領域は、前記第１基板と一体に形成されている、請求項１に記載の有機エレクトロルミネッセンス素子。
【請求項３】
前記ドープ領域は、前記第１基板の厚み方向で濃度分布を有する、請求項１又は２に記載の有機エレクトロルミネッセンス素子。
【請求項４】
前記第１基板の厚み方向での濃度分布は、前記有機発光積層体側の濃度が高い、請求項３に記載の有機エレクトロルミネッセンス素子。
【請求項５】
前記ドープ領域は、面状に濃度分布を有する、請求項１〜４のいずれか１項に記載の有機エレクトロルミネッセンス素子。
【請求項６】
前記面状の濃度分布は、マトリクス状の一区画ごとに第１の濃度領域と第２の濃度領域とが割り当てられた分布である、請求項５に記載の有機エレクトロルミネッセンス素子。
【請求項７】
前記第１基板は、前記ドープ領域側の表面に凹凸構造を有する、請求項１〜６のいずれか１項に記載の有機エレクトロルミネッセンス素子。
【請求項８】
前記凹凸構造は、前記第１基板の内部側に湾曲した複数の凹部を有する、請求項７に記載の有機エレクトロルミネッセンス素子。
【請求項９】
前記凹凸構造は、凸部が前記有機発光積層体に接している、請求項７又は８に記載の有機エレクトロルミネッセンス素子。
【請求項１０】
前記第１基板は、前記ドープ領域側の表面に、光透過性と光反射性とを有するコート層を備えている、請求項１〜９のいずれか１項に記載の有機エレクトロルミネッセンス素子。
【請求項１１】
前記コート層は、金属薄膜により構成されている、請求項１０に記載の有機エレクトロルミネッセンス素子。
【請求項１２】
前記第１基板と前記有機発光積層体との間に、樹脂層を備えている、請求項１〜１１のいずれか１項に記載の有機エレクトロルミネッセンス素子。
【請求項１３】
前記樹脂層は、光散乱性を有する微粒子を含有している、請求項１２に記載の有機エレクトロルミネッセンス素子。
【請求項１４】
前記微粒子は、内部に空隙を有する中空微粒子である、請求項１３に記載の有機エレクトロルミネッセンス素子。
【請求項１５】
前記第２基板は前記有機発光積層体の支持基板を構成し、
前記第１基板は前記有機発光積層体を封止する封止基板を構成し、
トップエミッション構造である、請求項１〜１４のいずれか１項に記載の有機エレクトロルミネッセンス素子。
【請求項１６】
前記第１基板は前記有機発光積層体の支持基板を構成し、
前記第２基板は前記有機発光積層体を封止する封止基板を構成し、
ボトムエミッション構造である、請求項１〜１４のいずれか１項に記載の有機エレクトロルミネッセンス素子。
【請求項１７】
請求項１〜１４のいずれか１項に記載の有機エレクトロルミネッセンス素子の製造方法であって、
前記第１基板の表面に、前記第１基板の屈折率を変化させて光取り出し性を高めるドープ物質を注入する注入工程と、
注入された前記ドープ物質を拡散させる拡散工程と、を有する、有機エレクトロルミネッセンス素子の製造方法。
【請求項１８】
前記第１基板の表面をブラスト処理により粗化する粗化工程を有する、請求項１７に記載の有機エレクトロルミネッセンス素子の製造方法。
【請求項１９】
粗化された前記第１基板の表面を加熱して粗化面の凹凸に沿って前記粗化面を溶融する溶融工程を有し、
前記注入工程は前記粗化工程の後に行われ、
前記溶融工程と前記拡散工程とは、同時に行われる、請求項１８に記載の有機エレクトロルミネッセンス素子の製造方法。
【請求項２０】
前記第１基板の表面に、前記樹脂層を形成し、この樹脂層の表面に前記有機発光積層体を形成する、請求項１７〜１９のいずれか１項に記載の有機エレクトロルミネッセンス素子の製造方法。
【発明の詳細な説明】
【技術分野】
【０００１】
本発明は有機エレクトロルミネッセンス素子及びその製造方法に関する。
【背景技術】
【０００２】
有機エレクトロルミネッセンス素子（以下「有機ＥＬ素子」ともいう）として、一対の基板の間に、陽極、ホール輸送層、発光層、電子注入層、及び、陰極などを積層して形成した有機発光積層体が設けられた構造のものが一般的に知られている。有機ＥＬ素子では、陽極と陰極の間に電圧を印加することによって、発光層で発した光が光透過性を有する基板を通して外部に取り出される。【０００３】
有機ＥＬ素子においては、発光層で発した光をより多く外部に取り出すことが重要である。有機ＥＬ素子では、通常、屈折率差により全反射が生じるなどして、発光層から外部に向かう光が内部に閉じ込められ、外部への光の放出量が低減する。供給した電力量に対して取り出される光の量は、光取り出し効率として定義される。そのため光取り出し効率を上げる構造が望まれている。【０００４】
光取り出し効率を向上するための試みがこれまでなされている。その一つとして、光取り出し側に配置される基板の表面形状を平坦な面から変更する方法が開発されている。例えば、日本国特開２００４−１６４９１２号では、発光層の設けられていない位置に凹部を有する構造を光取り出し側に設ける技術が開示されている。しかしながら、この文献の方法では、発光層と凹凸構造とが重複した領域に形成されていないため、発光面積の広い有機ＥＬ素子の光取り出し効率を効果的に高めることは難しい。
【発明の概要】
【０００５】
本発明は、光取り出し効率を効果的に向上させる有機エレクトロルミネッセンス素子及びその製造方法を提供することを目的とする。
【０００６】
本発明は有機エレクトロルミネッセンス素子に関する。有機エレクトロルミネッセンス素子は、光取り出し側に配置される第１基板と、前記第１基板と対向する第２基板と、前記第１基板と前記第２基板との間に配置された有機発光積層体と、を備える。前記第１基板は、前記有機発光積層体側の表面に、前記第１基板の屈折率を変化させて光取り出し性を高めるドープ物質がドープされたドープ領域を有する。
【０００７】
本発明は有機エレクトロルミネッセンス素子の製造方法に関する。有機エレクトロルミネッセンス素子の製造方法は、上記の有機エレクトロルミネッセンス素子の製造方法であって、前記第１基板の表面に、前記第１基板の屈折率を変化させて光取り出し性を高めるドープ物質を注入する注入工程と、注入された前記ドープ物質を拡散させる拡散工程と、を有する。
【０００８】
本発明によれば、光取り出し側に配置される第１基板にドープ領域が設けられることにより、光取り出し効率を効果的に向上することができる。
【図面の簡単な説明】
【０００９】
【図１】有機エレクトロルミネッセンス素子の一例を示す断面図である。
【図２】有機エレクトロルミネッセンス素子の一例を示す断面図である。
【図３】有機エレクトロルミネッセンス素子の一例を示す断面図である。
【図４】有機エレクトロルミネッセンス素子の一例を示す断面図である。
【図５】有機エレクトロルミネッセンス素子の一例を示す断面図である。
【図６】有機エレクトロルミネッセンス素子の一例を示す断面図である。
【図７】有機エレクトロルミネッセンス素子の一例を示す断面図である。
【図８】図８は図８Ａ及び図８Ｂから構成される。図８Ａは第１基板の一例を示す断面図である。図８Ｂは第１基板の一例を示す断面図である。
【図９】第１基板の一例を示す断面図である。
【図１０】第１基板の一例を示す断面図である。
【図１１】面状の濃度分布のパターンの一例を示す断面図である。
【図１２】図１２は図１２Ａ及び図１２Ｂから構成される。図１２は面状の濃度分布のパターンの一例を示す断面図である。図１２Ａは四角格子の一例である。図１２Ｂは六角格子の一例である。
【図１３】図１３は図１３Ａ〜図１３Ｄから構成される。図１３は有機エレクトロルミネッセンス素子の製造方法の一例を示す断面図である。図１３Ａは第１基板の加工前の様子を示している。図１３Ｂは粗化された第１基板の様子を示している。図１３Ｃは、ドープ物質が注入された第１基板の様子を示している。図１３Ｄは、表面が溶融された第１基板の様子を示している。
【図１４】図１４は図１４Ａ〜図１４Ｆから構成される。図１４は有機エレクトロルミネッセンス素子の製造方法の一例を示す断面図である。図１４Ａは第１基板の加工前の様子を示している。図１４Ｂは粗化された第１基板の様子を示している。図１４Ｃは、ドープ物質が注入された第１基板の様子を示している。図１４Ｄは、表面が溶融された第１基板の様子を示している。図１４Ｅは、第１基板に樹脂層が形成された様子を示している。図１４Ｆは、樹脂層に有機発光積層体が形成された様子を示している。
【発明を実施するための形態】
【００１０】
有機エレクトロルミネッセンス素子（有機ＥＬ素子）は本明細書で開示される。有機ＥＬ素子は、光取り出し側に配置される第１基板１と、第１基板１と対向する第２基板２と、第１基板１と第２基板２との間に配置された有機発光積層体３と、を備える。第１基板１は、有機発光積層体３側の表面に、第１基板１の屈折率を変化させて光取り出し性を高めるドープ物質がドープされたドープ領域１ａを有する。この有機ＥＬ素子によれば、光取り出し側に配置される第１基板１にドープ領域１ａが設けられることにより、発光層で発した光の全反射を抑制することができるため、光取り出し効率を簡単に効果的に向上することができる。
【００１１】
図１は、有機エレクトロルミネッセンス素子（有機ＥＬ素子）の一例を示す。有機ＥＬ素子は、第１基板１と第２基板２と有機発光積層体３と、を備えている。
【００１２】
第１基板１は、光取り出し側に配置される基板である。第１基板１は光透過性を有する。第２基板２は、第１基板１に対向する基板である。基板の対向とは、基板の表面が向かい合っている状態であってよい。第１基板１及び第２基板２のうちの一方は支持基板９となり、第１基板１及び第２基板２のうちの他方は封止基板８となる。図１では、第１基板１が封止基板８を構成し、第２基板２が支持基板９を構成している。
【００１３】
支持基板９は、有機発光積層体３を支持する基板である。有機発光積層体３は、通常、複数の層が基板上に積層されて形成される。支持基板９は、有機発光積層体３を積層形成するための形成基板としての機能を有する。有機発光積層体３は、支持基板９の表面に形成される。
【００１４】
封止基板８は、支持基板９上に形成された有機発光積層体３を封止する基板である。有機発光積層体３は、有機物を含んでおり劣化しやすいため、劣化を抑制することを目的として、水分や空気から有機発光積層体３を保護する構造が求められる。また、有機発光積層体３は、薄膜が積層した構造であり、物理的衝撃に弱いため、外部の物理的な衝撃から保護する構造が求められる。そのため、封止基板８により有機発光積層体３を封止して保護するようにしている。
【００１５】
支持基板９及び封止基板８は、平板状の基板であってよい。それにより、面状の有機ＥＬ素子を得ることができる。有機ＥＬ素子が面状となると、面状照明体として有用である。
【００１６】
図１の有機ＥＬ素子は、光取り出し側の基板である第１基板１が封止基板８を構成している。そのため、いわゆるトップエミッション構造の素子となる。図１及び以降の図では、光の出射する方向を白抜き矢印で示している。
【００１７】
このように、好ましい一態様では、第２基板２は有機発光積層体３の支持基板９を構成し、第１基板１は有機発光積層体３を封止する封止基板８を構成し、有機ＥＬ素子はトップエミッション構造である。それにより、光取り出し効率の高いトップエミッション構造の素子を得ることができる。
【００１８】
封止基板８には封止側壁８ａが設けられていてよい。封止側壁８ａは、封止基板８の外周部において、支持基板９側に突出して設けられる。封止側壁８ａにより、有機発光積層体３の厚み分を確保するスペーサを形成することができるとともに、側部からの水分や空気の侵入を抑制することができ、有機発光積層体３の保護性を高めることができる。封止側壁８ａの形成により、封止基板８の中央には有機発光積層体３を収容する収容凹部８ｂが設けられる。支持基板９と封止基板８とは、通常、封止側壁８ａの位置に設けられた接着層により接着される。
【００１９】
封止基板８としては、封止側壁８ａがない表面が平坦面となった封止基板８を用いることもできる。その場合、接着層の厚みを有機発光積層体３の厚み以上にすれば、接着層をスペーサとして機能させることができ、封止を行うこことができる。表面が平坦面となった封止基板８を用いる場合、封止側壁８ａ及び収容凹部８ｂを形成することを要さなくなり、平坦面の基板材料をそのまま封止に用いることができるので、有機ＥＬ素子をより簡単に製造することができる。
【００２０】
第２基板２は、光取り出し側とは反対側の基板であり、光透過性を有していてもよいし、あるいは光透過性を有していなくてもよい。ただし、両面取り出し構造の場合には、第２基板２は、光透過性を有することが好ましい。また、製造の容易性、外観等の観点から、第２基板２を透明にすることも好ましい。
【００２１】
第１基板１及び第２基板２は、適宜の材料で構成することができる。第１基板１は好ましくはガラス基板で構成される。それにより、光を効率よく外部に取り出すことができる。また、封止基板８がガラス基板で構成されると、封止性を高めることができる。第２基板２は好ましくはガラス基板で構成される。それにより、容易に素子を製造することができる。また、支持基板９がガラス基板で構成されると、容易に有機発光積層体３を積層形成することができるとともに、封止性を高めることができる。
【００２２】
有機発光積層体３は、第１電極５と、第２電極７と、第１電極５と第２電極７との間に配置された有機発光層６とを備える。第１電極５は、第１基板１側に配置される電極である。第２電極７は、第２基板２側に配置される電極である。有機発光積層体３は、支持基板９側から積層形成することができる。図１では、有機発光積層体３は、第２電極７、有機発光層６及び第１電極５の積層体で構成されている。
【００２３】
第１電極５及び第２電極７は、一方が陽極を構成し、他方が陰極を構成する。図１では、第２電極７が陽極を構成し、第１電極５が陰極を構成する構造にすることができる。あるいは、第２電極７が陰極を構成し、第１電極５が陽極を構成する構造にすることもできる。
【００２４】
第１基板１側に配置される電極である第１電極５は、光透過性を有する電極であることが好ましい。それにより、外部に光を取り出すことが可能になる。光透過性は透明及び半透明を含む。
【００２５】
第２基板２側に配置される電極である第２電極７は、光反射性を有する電極であってよい。それにより、光取り出し側とは反対側に進む光を反射させて光取り出し側に進むように光の方向を変更させることができ、光取り出し効率を容易に高めることができる。もちろん、第２基板２側に配置される電極は、光透過性を有する電極であってもよい。その場合、両面取り出し構造の素子を形成することが可能になる。また、第２基板２側に配置される電極を光透過性の電極で構成し、この電極と第２基板２との間に反射膜を設けるようにすれば、光取り出し性を高める構造を形成することができる。
【００２６】
第１電極５及び第２電極７は、適宜の電極材料で形成することができる。光取り出し側の第１電極５は、例えば、金属薄膜、金属酸化物膜などで構成することができる。透明な金属酸化物膜としては、ＩＴＯ、ＩＺＯ、ＡＺＯなどが好ましく用いられる。第２電極７は、例えば、反射性の高い金属層で構成することができる。金属層としては、アルミニウム、銀などが好ましく用いられる。
【００２７】
有機発光層６は、有機ＥＬ素子を構成し得る適宜の一又は複数の層で構成される。有機発光層６は、少なくとも一つの発光材料含有層を含んでいる。発光材料含有層は、発光材料を含む層である。陽極から注入された正孔（ホール）と陰極から注入された電子とが発光材料含有層で結合することにより、光が生じる。発光材料含有層は、複数であってもよい。発光材料含有層が複数になると、所望の色の発光を作り出すことができる。例えば、赤緑青の三色の発光材料含有層を有することにより、白色発光を得ることが可能になり、照明用途として有用な有機ＥＬ素子を構成することができる。
【００２８】
有機発光層６は、電荷（正孔及び電子）の輸送性及び注入性を高めるための層を有することが好ましい。有機発光層６は、正孔注入層、正孔輸送層、電子輸送層、電子注入層などを有する構造にすることができる。これらの層は、発光層に電荷輸送可能なような順序で積層される。また、有機発光層６は、マルチユニット構造を有していてもよい。マルチユニット構造では、有機発光層６は中間層を有することができる。マルチユニット構造は、陽極と陰極とで挟んで電圧を印加すれば発光する機能を有する積層構造を１つの発光ユニットとして、複数の発光ユニットを光透過性および導電性を有する中間層を介して積層した構造である。マルチユニット構造では、１つの陽極と１つの陰極との間に、厚み方向に重なる複数の発光ユニットが電気的に直列接続して配置される。
【００２９】
有機ＥＬ素子では、二つの電極に電圧を印加することにより電流が生じて発光が生じる。そのため、各電極を封止された部分よりも外部側に引き出すことが求められる。図１では、第１電極５及び第２電極７のそれぞれから外部に引き出された電極引き出し部１４が形成されている。電極引き出し部１４は、第１電極５と導通する第１電極引き出し部１４ａと、第２電極７と導通する第２電極引き出し部１４ｂとにより構成されている。第１電極引き出し部１４ａと第２電極引き出し部１４ｂとは、接触しておらず、絶縁されている。それにより、ショート不良なく電圧を印加することができる。
【００３０】
第１電極引き出し部１４ａは、第１電極５に封止内部において接触した電極層が、封止基板８よりも外部側に延伸することにより、形成されている。第１電極引き出し部１４ａを構成する電極層は、第２電極７を構成する導電層がパターン形成されたものであってよい。第２電極引き出し部１４ｂは、第２電極７が封止基板８よりも外部側に延伸することにより、外部側に引き出されて形成されている。このように、有機ＥＬ素子では、第１電極５と第２電極７とが直接接することなく形成されるとともに、外部から電圧を印加可能なように配線パターンが設けられることにより、ショート不良を抑制して良好な発光を得ることができる。もちろん、図１は、電極の引き出し構造の一例を示しているにすぎず、他の電極構造（積層構造及び引き出し構造）であってもよい。
【００３１】
有機ＥＬ素子では、第１基板１は、有機発光積層体３側の表面にドープ領域１ａを有する。ドープ領域１ａは、第１基板１の屈折率を変化させて光取り出し性を高めるドープ物質がドープされている。ドープ領域１ａは、第１基板１の材料を母体として構成されるものであってよい。ドープ物質がドープされることにより、光取り出し性が高まる。基板と有機層においては、屈折率差が大きいと全反射する光の量が多くなり、光取り出し性が低下する。しかしながら、ドープ物質によって、第１基板１と有機発光層６との間の屈折率差が低減される。そのため、ドープ領域１ａによって全反射を抑制して、光取り出し性を高めることができるのである。
【００３２】
ドープ物質として光散乱性を有するものをドープするようにしてもよい。その場合、ドープ物質の散乱機能によって全反射を抑制することができるため、さらに光取り出し効率を高めることができる。
【００３３】
図１では、ドープ領域１ａの外縁（ドープされた部分とドープされていない部分の境界線）は、破線で示されている。図１以降の図においても特に断りのない限り、同様に破線で示す領域がドープ領域１ａである。
【００３４】
ドープ領域１ａでは、ドープ物質により第１基板１の屈折率が変化する。第１基板１の屈折率が有機発光層６の屈折率よりも低い場合、第１基板１の屈折率が大きくなるドープ物質がドープされる。それにより、屈折率差が低減される。例えば、ガラス基板と有機層では、通常、有機層の方が屈折率が高いことが多いため、ガラス基板の表面に屈折率を大きくするドープ物質がドープされたドープ領域１ａが形成されて、屈折率差が低減され得る。なお、第１基板１の屈折率が有機発光層６の屈折率よりも高い場合には、第１基板１の屈折率が小さくなるドープ物質がドープされてもよい。それにより、屈折率差が低減される。ただし、屈折率の高い物質から屈折率の低い物質に光が進む場合に全反射は発生するため、第１基板１の屈折率が有機発光層６の屈折率よりも低く、第１基板１の屈折率が大きくなるようにドープ領域１ａが形成される構造がより有利である。
【００３５】
第１基板１において、ドープ領域１ａと、ドープ領域１ａを構成しない領域との屈折率差は、絶対値で０．１以上であることが好ましい。それにより、光取り出し効率をさらに高めることができる。第１基板１において、ドープ領域１ａと、ドープ領域１ａを構成しない領域との屈折率差は、絶対値で２以下であることが好ましい。それにより、ドープ物質が多くなりすぎて第１基板１が変質したりすることを抑制することができる。なお、ドープ領域１ａに濃度分布がある場合、屈折率差を求めるときのドープ領域１ａの屈折率は、ドープ領域１ａの平均の屈折率であってよい。
【００３６】
ドープ物質としては、粒子、イオンなどを用いることができる。粒子としては、例えば、金属粒子、金属酸化物粒子、金属窒化物粒子、無機粒子、などが例示される。イオンとしては、金属イオンなどが例示される。ドープ物質の具体例としては、Ａｇ、Ｃｕ、ＴｉＯ２、ＺｎＯ、その他の遷移金属などが挙げられる。ドープ領域１ａは、複数種類のドープ物質を含んでいてもよい。
【００３７】
ドープ領域１ａは、第１基板１が母体となり、ドープ物質を分散して含有する領域であってよい。ドープ領域１ａは、基本的には第１基板１の材料で構成される。そのため、ドープ物質は粒径が小さいことが好ましい。例えば、ドープ物質の平均粒径は、特に限定されるものではないが、１０００ｎｍ以下であることが好ましい。それにより、ドープ物質によって、光取り出し性を効率よく高めることができる。ドープ物質の平均粒径の下限は特に限定されるものではないが、光取り出し性を効率よく高めるためには、ドープ物質の平均粒径は１００ｎｍ以上であることが好ましい。
【００３８】
ドープ領域１ａにおいては、ドープ物質は、１体積％以上で含有されていることが好ましい。それにより、光取り出し性を効率よく高めることができる。ドープ領域１ａにおいては、ドープ物質は、５０体積％以下で含有されていることが好ましい。それにより、ドープ物質が多くなりすぎて第１基板１が変質したり強度が弱くなったりすることを抑制することができる。
【００３９】
ドープ領域１ａは、第１基板１の表面層として形成される。ドープ領域１ａの厚みは、光取り出し性を高める観点から適宜に調整され得る。ドープ領域１ａの厚みは、１０ｕｍ以下であってよい。ドープ領域１ａの厚みが大きくなりすぎると、第１基板１が変質したり強度が弱くなったりするおそれがある。ドープ領域１ａの厚みは、０．１ｕｍ以上であってよい。ドープ領域１ａの厚みが小さくなりすぎると、光取り出し性を高める効果が弱くなるおそれがある。ここで、ドープ領域１ａの厚みは、第１基板１のドープ領域１ａ側の表面からドープ物質が存在する最も内部側の位置までの厚み方向の長さとして定義される。図１では、ドープ領域１ａの厚みがＤ１で示されている。
【００４０】
図１では、第１基板１は封止基板８を構成しているため、ドープ領域１ａは、封止基板８の有機発光積層体３側の表面に形成されている。ドープ領域１ａは、平面視において、有機発光積層体３が設けられる領域と重複して設けられることが好ましい。それにより、光取り出し性を高めることができる。平面視とは、発光面から垂直に有機ＥＬ素子を見た場合のことである。図１では、封止基板８の収容凹部８ｂの底面にドープ領域１ａが形成されている。この例では、ドープ領域１ａは、収容凹部８ｂの底面全体に形成されている。そのため、簡単にドープ領域１ａを形成することができる。
【００４１】
ドープ領域１ａは、第１基板１と一体に形成されていることが好ましい。それにより、より容易にドープ領域１ａを形成することができ、簡単に光取り出し効率を向上させることができる。
【００４２】
図１では、ドープ領域１ａは、第１基板１と一体に形成されている。すなわち、ドープ領域１ａは、第１基板１を構成する基板材料の一部にドープ物質がドープされて形成されている。このように、ドープ領域１ａが第１基板１と一体化すると、光取り出し性の高いドープ領域１ａをより容易に形成することができる。例えば、ドープ領域１ａは、ドープ物質がドープされた基板材料を第１基板１に接着して形成することも可能である。しかしながら、この場合、材料点数が増えるために製造が煩雑になるおそれがある。また、ドープ領域１ａを構成する基板材料と第１基板１との間に接着層が形成されると、接着層が光の取り出し性を低減させてしまうおそれがある。そのため、ドープ領域１ａと第１基板１とが一体化した構造がより有利なのである。図１では、ドープ領域１ａが第１基板１と一体化していることを分かりやすくするために、ドープ領域１ａとそれ以外の領域との境界線を破線で示すようにしている。
【００４３】
ドープ領域１ａは、ドープ物質が粒子で構成される場合には、粒子を第１基板１の表面に散布しておき、第１基板１を溶融させて、ドープ物質を構成する粒子を内部に拡散させることにより、形成することができる。ドープ領域１ａは、ドープ物質がイオンで構成される場合には、第１基板１の表面にイオンを照射してイオン注入することにより、形成することができる。もちろん、ドープ領域１ａは、それ以外の方法によって形成されてもよい。
【００４４】
第１基板１と第２基板２との間における、有機発光積層体３以外の部分（収容凹部８ｂの部分）は、充填剤が充填されていてもよいし、空洞になっていてもよい。封止内部に充填剤が充填された場合、有機ＥＬ素子は充填封止構造となる。封止内部が空洞となった場合、有機ＥＬ素子は、中空封止構造となる。充填封止構造では、樹脂が充填されていてもよい。樹脂の充填により、樹脂層を形成することができる。第１基板１と有機発光積層体３との間に樹脂層が設けられた場合には、堅牢性を高めることができる。中空封止構造の有機ＥＬ素子では、素子構成によっては、第１基板１が有機発光積層体３側に凹んで第１基板１と有機発光積層体３とが接触してショート不良の原因になるおそれがある。しかしながら、第１基板１と有機発光積層体３との間に樹脂層が設けられていると、第１基板１が凹みにくくなるため、第１基板１と有機発光積層体３とが接触することを抑制することができ、ショート不良の発生を抑えることができる。もちろん、ショート不良の問題がなければ中空封止構造であってもよい。中空封止構造では、有機ＥＬ素子をより容易に製造できるという利点がある。
【００４５】
図２は、有機ＥＬ素子の他の一例を示す。図１の例と同じ構成については、同じ符号を付して説明を省略する。図２の有機ＥＬ素子では、第１基板１の表面形状が、図１の有機ＥＬ素子とは異なっている。それ以外は、図１と同様の構成であってよい。
【００４６】
図２の有機ＥＬ素子は、図１と同様、トップエミッション構造の素子である。第１基板１は封止基板８を構成する。第２基板２は支持基板９を構成する。光は第１基板１側から取り出される。
【００４７】
第１基板１は、ドープ領域１ａ側の表面に凹凸構造１０を有することが好ましい。それにより、凹凸構造１０で全反射をさらに抑制することができるため、光取り出し効率をさらに向上させることができる。
【００４８】
図２では、第１基板１は、ドープ領域１ａ側の表面に凹凸構造１０を有している。凹凸構造１０を有することにより、凹凸構造１０によって光を散乱させることができるため、全反射する角度で進入する光の方向を出射する方向に変更させて、より多く外部に光を取り出すことができる。そのため、ドープ物質と凹凸構造１０との作用により、光取り出し効率をさらに高めることができる。
【００４９】
凹凸構造１０は、凹部１１と凸部１２とにより構成されることが好ましい。凹部１１は、好ましくは、複数の凹部１１によって構成される。凸部１２は、好ましくは複数の凸部１２によって構成される。複数の凹部１１及び凸部１２によって凹凸構造１０が構成されることにより、光取り出し性が高まる。
【００５０】
凹部１１の底部は、厚み方向において、ドープ領域１ａよりも浅いことが好ましい。凹部１１の底部とは、凹部１１において最も凹んだ部分のことである。凹部１１の底部が、ドープ領域１ａよりも深くなると、ドープ領域１ａが形成されない領域が形成されるため、ドープ物質による光取り出し効果が弱くなるおそれがある。そのため、ドープ領域１ａの厚みが凹部１１の深さよりも大きいことが好ましいのである。
【００５１】
凹部１１及び凸部１２の大きさは、特に限定されるものではないが、平面視における一つの凹部１１及び凸部１２の径が、０．０１〜１００μｍの範囲であってよい。凹部１１の深さ及び凸部１２の高さ、すなわち、凹凸構造１０における凹凸高さは、特に限定されるものではないが、０．０１〜１００μｍの範囲であってよい。ナノサイズあるいはマイクロサイズの微細な凹凸により、散乱性をさらに高めることができる。
【００５２】
凹凸構造１０における凹凸は、規則的な凹凸であってもよいし、不規則な凹凸であってもよい。規則的な凹凸では、回折構造を形成することにより、光取り出し性を高めることが可能になる。不規則な凹凸では、角度依存性なく、目的とする色の光を外部に取り出すことができる。
【００５３】
凹凸構造１０は、ブラスト法、溶融法、エッチング法などの適宜の処理方法で第１基板１の表面を粗化することにより得ることができる。このうち、粒子でブラスト処理するブラスト法が好ましく、サンド（砂）によりブラスト処理を行うサンドブラスト法がより好ましい。それにより、簡単に凹凸構造１０を形成することができる。
【００５４】
図２では、凹凸構造１０における凹部１１の形状は、断面三角形状である。凹凸構造１０における凸部１２の形状は、断面三角形状である。そして、凹凸構造１０は、断面がジグザグ形状となっている。もちろん、凹凸構造１０の凹凸形状はこれに限定されるものではなく、適宜の形状であってよい。例えば、凹部１１は、四角推状になったり、あるいは、円錐状になったりしてもよい。
【００５５】
図３は、有機ＥＬ素子の他の一例を示す。上記の例と同じ構成については、同じ符号を付して説明を省略する。図３の有機ＥＬ素子では、第１基板１に設けられる凹凸構造１０の形状が、図２の有機ＥＬ素子とは異なっている。それ以外は、図２と同様の構成であってよい。
【００５６】
図３の有機ＥＬ素子は、図２と同様、トップエミッション構造の素子である。第１基板１は封止基板８を構成する。第２基板２は支持基板９を構成する。光は第１基板１側から取り出される。
【００５７】
図３では、第１基板１は、ドープ領域１ａ側の表面に凹凸構造１０を有している。凹凸構造１０を有することにより、凹凸構造１０によって光を散乱させることができるため、全反射する角度で入射する光の方向を出射する方向に変更させて、より多く外部に光を取り出すことができる。そのため、ドープ物質と凹凸構造１０との作用により、光取り出し効率をさらに高めることができる。
【００５８】
凹凸構造１０は、第１基板１の内部側に湾曲した複数の凹部１１を有することが好ましい。それにより、凹部１１によって全反射をさらに抑制することができるので光取り出し効率をさらに向上させることができる。
【００５９】
図３では、凹凸構造１０は、第１基板１の内部側に湾曲した複数の凹部１１を有している。このように、凹部１１が湾曲面となっていると、レンズ形状に近くなり、光の散乱作用を高めることができるため、光取り出し性をさらに向上することができる。凹部１１の形状は半球状であってよいし、あるいは、半楕円体状であってもよい。その場合、レンズ作用が高まって光をより多く外部に取り出すことができる。断面で考慮すると、凹部１１の形状は、断面半円状、あるいは、断面半楕円状であってもよいといえる。
【００６０】
凹部１１の湾曲は、例えば、サンドブラスト法などで、粗く凹凸構造１０を形成しておき、この凹凸面を凹凸が潰れない程度にわずかに溶融させることにより、形成することができる。
【００６１】
図４は、有機ＥＬ素子の他の一例を示す。上記の例と同じ構成については、同じ符号を付して説明を省略する。図４の有機ＥＬ素子では、第１基板１と有機発光積層体３との位置関係が、図３の有機ＥＬ素子とは異なっている。それ以外は、図３と同様の構成であってよい。
【００６２】
図４の有機ＥＬ素子は、図３と同様、トップエミッション構造の素子である。第１基板１は封止基板８を構成する。第２基板２は支持基板９を構成する。光は第１基板１側から取り出される。
【００６３】
図４においても、第１基板１は、ドープ領域１ａ側の表面に凹凸構造１０を有している。凹凸構造１０は、図３の場合と同じであってよい。すなわち、凹部１１は湾曲した形状にすることができる。
【００６４】
凹凸構造１０は、凸部１２が有機発光積層体３に接していることが好ましい一態様である。それにより、第１基板１の変形を抑えて堅牢性を高めることができ、信頼性を向上することができる。
【００６５】
図４では、凹凸構造１０における凸部１２が有機発光積層体３に接している。それにより、第１基板１の表面が有機発光積層体３に支えられるため、第１基板１の変形を抑えて堅牢性を高めることができ、信頼性を向上することができる。また、第１基板１と有機発光積層体３との距離が面全体でほぼ均一になるため、凹凸面を発光面と平行に配置することができるので、光軸の調整を容易に行うことができ、発光効率を効果的に高めることができる。
【００６６】
図４の例では、複数の凸部１２が設けられており、その複数の凸部１２のそれぞれが有機発光積層体３に接している。有機発光積層体３における第１基板１側の層は第１電極５である。そのため、第１電極５と凸部１２とが接している。複数の凸部１２が接触する場合、応力が集中することを抑えることができ、凸部１２によって有機発光積層体３が傷つくことを抑制することができる。
【００６７】
有機ＥＬ素子にあっては、素子構成によっては、第１基板１が有機発光積層体３側に凹んで第１基板１が有機発光積層体３を押圧してショート不良の原因になるおそれがある。第１基板１の凹みは中空封止構造においてより発生しやすい。しかしながら、第１基板１と有機発光積層体３とが接していると、第１基板１が有機発光積層体３で固定されて、第１基板１が凹みにくくなるため、第１基板１が有機発光積層体３を押圧することを抑制することができ、ショート不良の発生を抑えることができるのである。
【００６８】
凸部１２は先端が丸まっていることが好ましい。それにより、凸部１２と有機発光積層体３との接触によって有機発光積層体３が傷つくことを抑制することができ、信頼性を高めることができる。凸部１２の先端の丸まりは溶融によって形成することができる。
【００６９】
凸部１２と有機発光積層体３との接触は、第１基板１（封止基板８）の封止側壁８ａと第２基板２（支持基板９）との間に設けられる接着層の厚みを調整することにより行うことができる。通常、第１基板１と第２基板２とは、接着層を構成する接着剤で張り合わされて、素子が封止される。そのため、接着剤の量を調整したり、貼り合わせの際に第１基板１と第２基板２とを近づけて第１基板１の凸部１２が有機発光積層体３に接触したときに固定したりするようにすれば、接触状態を形成することができる。
【００７０】
なお、図４では、図３のような断面が半円状又は半楕円状となった凹部１１の凹凸構造１０が示されているが、もちろん、図２のような断面が三角状となった凹部１１の凹凸構造１０において、凸部１２の接触構造が適用されてもよい。
【００７１】
図５は、有機ＥＬ素子の他の一例を示す。上記の例と同じ構成については、同じ符号を付して説明を省略する。
【００７２】
図５の有機ＥＬ素子は、図１の形態とは異なり、ボトムエミッション構造の素子である。第１基板１は支持基板９を構成する。第２基板２は封止基板８を構成する。光は第１基板１側から取り出される。白抜き矢印は光の出射方向を示している。
【００７３】
このように、好ましい一態様では、第１基板１は有機発光積層体３の支持基板９を構成し、第２基板２は有機発光積層体３を封止する封止基板８を構成し、有機ＥＬ素子はボトムエミッション構造である。それにより、光取り出し効率の高いボトムエミッション構造の素子を得ることができる。
【００７４】
図５では、第１基板１は支持基板９であるため、第１基板１の表面に有機発光積層体３が積層形成される。すなわち、第１基板１の上に、第１電極５、有機発光層６及び第２電極７がこの順で積層される。封止側壁８ａは、封止基板８である第２基板２の外周部に形成されている。
【００７５】
ボトムエミッション構造の有機ＥＬ素子においても、第１基板１には、ドープ領域１ａが設けられている。それにより、光取り出し効率が高まる。
【００７６】
ドープ領域１ａは、第１基板１（支持基板９）の全面に設けられていてもよいし、図５のように、平面視において有機発光積層体３と重複する領域に形成されていてもよい。ドープ領域１ａが第１基板１の全面に設けられる場合、簡単にドープ領域１ａを形成することができる。ドープ領域１ａが第１基板１の有機発光積層体３と重複する領域に設けられる場合、効率よく光取り出し性を高めることができる。また、ドープ領域１ａが、封止側壁８ａの位置に設けられていないことも好ましい。その場合、支持基板９のドープされていない部分で接着することができるため、支持基板９と封止基板８との接着性を高めることができる。
【００７７】
第１基板１のドープ領域１ａ側の表面は、平坦な面であることが好ましい。それにより、有機発光積層体３をショート不良なく積層形成することができる。もちろん、第１基板１の表面に、ドープ領域１ａが形成された面をより平坦化するための平坦化層を設けてもよい。平坦化層は、樹脂層で構成することができる。
【００７８】
ところで、ドープ領域１ａを有する基板を用いた場合、有機ＥＬ素子は、基板と電極との間に散乱層を有さない構造になることができる。散乱層がない場合、散乱層を形成する工程が不要となり、また平坦化層などの散乱層を補助するための層の形成も不要となるため、製造が簡略化される。もちろん、有機ＥＬ素子は散乱層を有していてもよい。散乱層が存在すると、基板と有機層との間の屈折率差の低減作用と光の散乱作用とを高く得ることができ、光取り出し効率を向上させることができる。
【００７９】
図６は、有機ＥＬ素子の他の一例を示す。上記の例と同じ構成については、同じ符号を付して説明を省略する。図６の有機ＥＬ素子では、第１基板１に凹凸構造１０が設けられ、第１基板１の表面に樹脂層４が設けられている点が、図５の有機ＥＬ素子とは異なっている。それ以外は、図５と同様の構成であってよい。
【００８０】
図６の有機ＥＬ素子は、図５の有機ＥＬ素子と同様、ボトムエミッション構造の素子である。第１基板１は支持基板９を構成する。第２基板２は封止基板８を構成する。光は第１基板１側から取り出される。
【００８１】
図６では、第１基板１は支持基板９であるため、第１基板１の表面に有機発光積層体３が積層形成される。すなわち、第１基板１の上に、第１電極５、有機発光層６及び第２電極７がこの順で積層される。封止側壁８ａは、封止基板８である第２基板２の外周部に形成されている。
【００８２】
ボトムエミッション構造の有機ＥＬ素子においても、第１基板１には、ドープ領域１ａが設けられている。それにより、光取り出し効率が高まる。そして、好ましくは、図６に示すように、第１基板１の表面に凹凸構造１０が形成される。それにより、光取り出し効率がさらに高まる。
【００８３】
ボトムエミッション構造において、第１基板１が凹凸構造１０を有する場合には、第１基板１と有機発光積層体３との間に、樹脂層４が設けられていることが好ましい。第１基板１で支持基板９が構成され、第１基板１に凹凸構造１０が設けられている場合に、凹凸構造１０の上に直接有機発光積層体３の層を形成すると、凹凸構造１０の表面の凹凸形状によって有機発光積層体３が良好に積層されなくなるおそれがある。層が段切れするなどして積層されると、ショート不良や発光不良の原因となり得る。そこで、第１基板１と有機発光積層体３との間に樹脂層４を設けることにより、この樹脂層４が凹凸構造１０の凹凸面を平坦化して、この平坦化された面に、有機発光積層体３を形成することができる。そのため、ショート不良や発光不良が抑制された信頼性の高い素子を得ることができる。
【００８４】
凹凸構造１０は、上記のトップエミッション構造において説明した凹凸形状を適用することができる。すなわち、例えば、断面三角形状の凹部１１であってよい。あるいは、例えば、半球状又は半楕円体状の凹部１１であってよい。図６では、湾曲した凹部１１が図示されている。
【００８５】
凹凸構造１０は、封止側壁８ａの位置に設けられていないことが好ましい。樹脂層４は、封止側壁８ａの位置に設けられていないことが好ましい。図６では、凹凸構造１０を被覆するように樹脂層４を形成するが、樹脂層４が封止の外部にはみ出していると、水分が浸入しやすくなるおそれがある。そのため、封止された領域内で樹脂層４を設けることが好ましいのである。また、封止側壁８ａの位置において樹脂層４で被覆しないで凹凸構造１０を形成した場合、電極引き出し部１４を凹凸面の上に直接形成することになり、通電性が低下するおそれがある。
【００８６】
樹脂層４は、光散乱性を有する微粒子を含有していることが好ましい。それにより、微粒子によって光散乱機能が付与されるため、光取り出し効率をさらに向上することができる。
【００８７】
微粒子としては、光散乱性を有するものであれば特に限定されるものではないが、例えば、無機物微粒子を用いることができる。特にシリカ微粒子が好ましい。シリカ微粒子を用いれば、光散乱性を効率よく高めることができる。
【００８８】
微粒子の平均粒径は、特に限定されるものではないが、１００ｎｍ以上１０００ｎｍ以下であることが好ましい。それにより、光散乱作用を高めることができる。
【００８９】
光散乱性を有する微粒子は、内部に空隙を有する中空微粒子であることがより好ましい。それにより、基板と有機層との間の屈折率差を低減することができるため、光取り出し効率をさらに向上することができる。微粒子としては、例えば、中空構造を有する無機物微粒子を用いることができる。特に中空シリカ微粒子が好ましい。中空シリカ微粒子を用いれば、光取り出し性を効率よく高めることができる。
【００９０】
なお、樹脂層４の好ましい構成（微粒子の含有及び中空微粒子の含有）は、図１〜図４のトップエミッション構造において、充填封止構造によって樹脂層が形成される場合にも、適用され得る。このとき、図４の例では、凸部１２が有機発光積層体３に接しているため、凹部１１によって形成された隙間に樹脂層が充填されていてよい。
【００９１】
図６の有機ＥＬ素子において、図４の例のように、凸部１２が有機発光積層体３の第１電極５に接してもよい。その場合、凸部１２が有機発光積層体３に接しているため、凹部１１によって形成された隙間に樹脂層４が充填されていてよい。
【００９２】
ところで、図５及び図６では、ボトムエミッション構造のため、電極を引き出す構造が、図１〜図４の場合と異なっている。すなわち、第１電極引き出し部１４ａ及び第２電極引き出し部１４ｂの配置が異なっている。しかしながら、電極引き出し構造のパターンは第１電極５と第２電極７とを相互に置換して考えればよいので、電極引き出し構造は容易に理解される。
【００９３】
図７は、有機ＥＬ素子の他の一例を示す。上記の例と同じ構成については、同じ符号を付して説明を省略する。
【００９４】
図７の有機ＥＬ素子は、図１と同様、トップエミッション構造の素子である。第１基板１は封止基板８を構成する。第２基板２は支持基板９を構成する。光は第１基板１側から取り出される。
【００９５】
図７の有機ＥＬ素子では、第１基板１と有機発光積層体３との間に樹脂層４が設けられている。ドープ領域１ａ及び凹凸構造１０は、第１基板１の有機発光積層体３側の表面全体に形成されている。凹部１１は、湾曲した形状となっている。
【００９６】
図７では、第１基板１（封止基板８）は平板状に形成されており、封止するための側壁は、スペーサ１５で形成されている。スペーサ１５はガラス材料や樹脂材料などにより構成される。
【００９７】
樹脂層４が設けられることにより、第１基板１（封止基板８）の変形が抑制されるため、第１基板１が有機発光積層体３を押圧してショート不良や発光不良が生じることを抑えることができる。
【００９８】
樹脂層４は、図６の例で説明した材料と同様の材料を用いることができる。樹脂層４は光散乱性を有する微粒子を含有していることが好ましい。微粒子は、内部に空隙を有する中空微粒子であることが好ましい。
【００９９】
図７の例では、有機発光積層体３が形成された支持基板９の上に、スペーサ１５を有機発光積層体３の外周側部に配設し、スペーサ１５で囲まれた部分に樹脂材料を充填し、封止基板８をスペーサ１５に貼り合わせることにより、封止を行うことができる。スペーサ１５はダム材となり、樹脂層４はフィル材となる。この例では、いわゆるダムフィル構造の有機ＥＬ素子を構成することができる。
【０１００】
このように、第１基板１と有機発光積層体３との間に、樹脂層４が設けられていることが好ましい一態様である。それにより、第１基板１によって封止している場合には、第１基板１の変形を抑えて堅牢性を高めることができ、第１基板１によって有機発光積層体３を支持している場合には、有機発光積層体３を良好に積層形成することができる。そのため、信頼性を向上することができる。
【０１０１】
図８は、第１基板１の好ましい構成を示している。図８は図８Ａ及び図８Ｂから構成される。この第１基板１の構成は、図１〜７のいずれの有機ＥＬ素子にも適用され得る。構成が同じものについては、同じ符号を付している。なお、トップエミッション構造を基準に図示しているため、凹凸構造１０が下面となっているが、上下反転させれば、凹凸構造１０が上面となり、ボトムエミッション構造に適用することが可能である。
【０１０２】
第１基板１は、ドープ領域１ａ側の表面に、光透過性と光反射性とを有するコート層１３を備えていることが好ましい。それにより、コート層１３によって光散乱性を高めて全反射をさらに抑制することができるので光取り出し効率をさらに向上させることができる。
【０１０３】
図８では、第１基板１は、ドープ領域１ａ側の表面に、光透過性と光反射性とを有するコート層１３を備えている。それにより、コート層１３によって全反射をさらに抑制することができるので光取り出し効率をさらに向上させることができる。
【０１０４】
コート層１３は、凹凸構造１０が設けられた第１基板１においてより有効に機能する。凹凸構造１０では表面の凹凸により光を散乱させて、外部に光を取り出すようにしているが、コート層１３により、凹凸構造１０の散乱作用を高めることができるからである。もちろん、コート層１３は、第１基板１の表面が平坦な面である場合に設けられていてもよい。
【０１０５】
図８Ａでは、図２に示すような、断面三角形状となった凹凸構造１０にコート層１３を設けた例を示している。このように、コート層１３は、凹凸構造１０の凹凸形状に沿って形成されていることが好ましい。コート層１３が凹凸を埋めてしまうと、光散乱機能が十分に得られなくなるおそれがある。
【０１０６】
図８Ｂでは、図３、図４、図６及び図７に示すような、凹部１１が湾曲した凹凸構造１０にコート層１３を設けた例を示している。この例でも、コート層１３は、凹凸に沿って形成されている。この例では、コート層１３により凸部１２の先端を丸めることが可能である。凸部１２の先端が丸まると、図４のように第１基板１と有機発光積層体３とが接触する場合には、有機発光積層体３が傷つくのを抑制することができる。
【０１０７】
なお、図４の例においてコート層１３を設けた場合、第１基板１の凸部１２は、コート層１３を介して有機発光積層体３に接することになる。ボトムエミッション構造において、凸部１２が有機発光積層体３に接する場合も同様である。
【０１０８】
コート層１３は、金属薄膜により構成されていることが好ましい。それにより、全反射をさらに抑制することができるので光取り出し効率をさらに向上させることができる。
【０１０９】
金属薄膜としては、銀、金、銅、アルミニウム、などの薄膜、あるいはこれらの合金薄膜、もしくは、これらと他の金属との合金薄膜などを用いることができる。その中でも銀又はアルミニウムを含有する薄膜が好ましい。それにより、光取り出し効率をさらに向上することができる。
【０１１０】
図９は、第１基板１の好ましい一例を示している。この第１基板１の構成は、図１〜７のいずれの有機ＥＬ素子にも適用され得る。構成が同じものについては、同じ符号を付している。なお、ボトムエミッション構造を基準に図示しているため、ドープ領域１ａが上側の配置となって図示されているが、上下反転させれば、ドープ領域１ａが下側となり、トップエミッション構造に適用することが可能である。なお、この図では、有機発光積層体３は省略されているが、例えば、ボトムエミッション構造では、第１基板１（支持基板９）の上に有機発光積層体３が配置される。
【０１１１】
ドープ領域１ａは、第１基板１の厚み方向で濃度分布を有することが好ましい。それにより、ドープ物質の濃度が厚み方向で変化するため、反射による光取り出し効率の低下を抑制することができる。濃度分布とは、濃度が均一でないことを意味する。濃度分布とは厚み方向でドープ物質の濃度が変化することであってよい。第１基板１の厚み方向は、図１〜図７において光の出射方向として示された白抜き矢印と同方向である。図９では、第１基板１の厚み方向が双方向の矢印ＤＳとして示されている。濃度分布は、濃度が徐々に変化することが好ましい。濃度変化が徐々になることで、屈折率の変化が滑らかになるため、反射による光取り出し効率の低下がさらに抑制され得る。
【０１１２】
ドープ領域１ａにおいて、第１基板１の厚み方向での濃度分布は、有機発光積層体３側の濃度が高くなる場合と、有機発光積層体３とは反対側（基板内部側）の濃度が高くなる場合とが存在し得る。このうち、第１基板１の厚み方向での濃度分布は、有機発光積層体３側の濃度が高いことが好ましい。それにより、第１基板１において有機発光積層体３側の屈折率の変化が大きくなるため、反射をより抑制することができ、光取り出し効率を向上することができる。濃度分布は、有機発光積層体３側になるほどドープ物質の濃度が高くなることが好ましい。第１基板１の厚み方向での濃度分布は、好ましくは、第１基板１の内部側になるほどドープ物質の濃度が低くなる。濃度分布は、高濃度の領域から低濃度の領域に濃度が段階的に変化していってもよいし、領域の境界線がなく高濃度から低濃度に濃度が連続的に変化していってもよい。
【０１１３】
図９の第１基板１では、ドープ物質１ｄが模式的にドットで表されている。第１基板１のドープ領域１ａは、第１基板１の厚み方向でドープ物質１ｄの濃度が変化する濃度分布を有する。図９では、有機発光積層体３側となる上側においてドットが濃くなっており、基板の内部側である下側においてドットが薄くなっている。そのため、第１基板１の厚み方向でのドープ物質の濃度分布は、有機発光積層体３側の濃度が高い。したがって、この態様は、反射をより抑制することができ、光取り出し効率を向上することができる。なお、図９では、ドープ物質１ｄのドットでドープ領域１ａの外縁が分かるため、ドープ領域１ａの外縁を示す破線は省略されている。また、ドットが見やすいよう、断面を示すハッチングも省略されている。
【０１１４】
ドープ領域１ａが第１基板１の厚み方向で濃度分布を有する場合、ドープ領域１ａは複数種類のドープ物質を含んでいることがより好ましい。それにより、ドープ領域１ａの厚み方向の濃度分布を容易に形成することができる。例えば、イオン注入のドープ物質として、重元素と軽元素とが用いられると、重元素のイオンは基板の深くまで入り込みにくく、軽元素のイオンは基板の深くまで入り込みやすい。そのため、ドープ物質の濃度を容易に厚み方向で変化させることができる。複数種類のドープ物質の種類数は、特に限定されるものでなく、３種類以上であってもよいが、２種類であることがより好ましい。ドープ物質の種類数が少ない方が、ドープ領域１ａの作製が容易になる。なお、ドープ物質が１種類の場合、ドープする際の出力の変化などでドープ物質の注入深さを調整することにより、厚み方向の濃度分布を形成することができる。
【０１１５】
ドープ領域１ａが第１基板１の厚み方向で濃度分布を有する場合、濃度分布は厚みが０．１〜１μｍの範囲であることが好ましい。それにより、イオン注入で濃度分布を容易に形成することができる。特に複数種類のドープ物質を用いた場合には濃度分布の形成が容易になる。濃度分布の厚みの範囲は、ドープ領域１ａの厚みの範囲であってよい。
【０１１６】
図１０は、第１基板１の好ましい一例を示している。この第１基板１の構成は、図１〜７のいずれの有機ＥＬ素子にも適用され得る。構成が同じものについては、同じ符号を付している。なお、ボトムエミッション構造を基準に図示しているため、ドープ領域１ａが上側の配置となって図示されているが、上下反転させれば、ドープ領域１ａが下側となり、トップエミッション構造に適用することが可能である。なお、この図では、有機発光積層体３は省略されているが、例えば、ボトムエミッション構造では、第１基板１（支持基板９）の上に有機発光積層体３が配置される。
【０１１７】
ドープ領域１ａは、面状に濃度分布を有することが好ましい一態様である。それにより、ドープ領域１ａにおいて屈折率の異なる領域が面状に配置されるため、反射を抑制して光取り出し効率を向上することができる。面状の濃度分布は、パターン状に形成され得る。面状の濃度分布を有する場合、第１基板１を平面視したときに、位置によりドープ物質の濃度が変化し得る。
【０１１８】
面状の濃度分布は、ドープ物質の濃度の異なる第１の濃度領域２１と第２の濃度領域２２とにより形成されることが好ましい。それにより、容易に光取り出し性に優れたパターンが形成され得る。第１の濃度領域２１は、第２の濃度領域２２よりもドープ物質の濃度が高い領域と定義される。面状の濃度領域は、第１の濃度領域２１がドープ物質を含むドープ物質含有領域を構成し、第２の濃度領域２２がドープ物質を含まないドープ物質非含有領域を構成することが好ましい一態様である。あるいは、第１の濃度領域２１及び第２の濃度領域２２の両方がドープ物質を含む場合、第１の濃度領域２１は高濃度領域を構成し、第２の濃度領域２２は低濃度領域を構成してもよい。高濃度領域と低濃度領域との組み合わせよりも、ドープ物質含有領域とドープ物質非含有領域との組み合わせの方が、濃度の差が大きくなって光取り出し性を高く得やすいという利点がある。また、ドープ物質の含有と非含有とで領域が形成されると、面状に濃度分布を有するドープ領域１ａの形成が容易である。なお、面状の濃度分布は、３つ以上のドープ物質の濃度の異なる領域で形成されてもよい。
【０１１９】
図１０の第１基板１では、第１の濃度領域２１と、第１の濃度領域２１よりもドープ物質の濃度が低い第２の濃度領域２２とが設けられている。図１０では、第１の濃度領域２１の外縁が破線で示されている。第２の濃度領域２２は、第１の濃度領域２１のよりもドープ物質の濃度が低く、ドープ物質を含まない場合もあるため、第１基板１の本体（ドープ領域１ａ以外の部分）と境界なく連結されて図示されている。このように、濃度分布が面状になった場合、図１０のように断面で見たときには、第１の濃度領域２１と第２の濃度領域２２とが第１基板１の表面と平行な方向で並んで配置され得る。
【０１２０】
図１１は、第１基板１に設けられた面状の濃度分布のパターンの一例である。面状の濃度分布は、マトリクス状の一区画２０ごとに第１の濃度領域２１と第２の濃度領域２２とが割り当てられた分布であることが好ましい。それにより、反射を抑制する効果が高まるため、光取り出し効率を高めることができる。図１１では、複数の区画２０に第１の濃度領域２１及び第２の濃度領域２２のいずれか一方が割り当てられている。図１１では、第１の濃度領域２１は斜線で表され、第２の濃度領域２２は空白で表されている。なお、パターンが分かりやすくなるように、区画２０の境界を実線で示しているが、実際には、同じ濃度領域が連続した部分には境界は存在しなくてよい。
【０１２１】
区画２０を構成するマトリクスのパターンは、格子状であることが好ましい。それにより、第１の濃度領域２１と第２の濃度領域２２とが均一に配置されやすくなるため、光取り出し性を面内においてより均一に高めることができる。図１１では、四角格子の場合が図示されている。四角格子は、同じ形状の複数の四角形が縦横に連続して並んで配置されたパターンであってよい。四角格子を構成する四角形は、長方形（正方形を含む）であり得る。
【０１２２】
第１の濃度領域２１と第２の濃度領域２２とは、格子状の区画２０にランダムに割り当てられて配置されていることが好ましい一態様である。それにより、面内においてより均一に光取り出し効率が向上する。また、第１の濃度領域２１と第２の濃度領域２２とは、交互に配置されていることが他の好ましい一態様である。その場合、濃度領域のパターンはギンガムチェック状になり得る。
【０１２３】
図１１に示すように、第１の濃度領域２１は複数形成され、第２の濃度領域２２は複数形成されている。第１の濃度領域２１が区画２０に連続して配置されると、第１の濃度領域２１は連結されて大きい濃度領域が形成される。第１の濃度領域２１が連結して形成された領域は第１濃度部と定義される。第２の濃度領域２２が区画２０に連続して配置されると、第２の濃度領域２２は連結されて大きい濃度領域が形成される。第２の濃度領域２２が連続して形成された領域は第２濃度部と定義される。
【０１２４】
面状の濃度分布は、平面視での単位領域における第１の濃度領域２１の面積率が各単位領域において略同一であることが好ましい。このような、濃度分布を設けることにより、光取り出し性を効率よく向上させることができる。同様に、面状の濃度分布は、平面視での単位領域における第２の濃度領域２２の面積率が各単位領域において略同一であることが好ましい。ここで、面積率を考える場合の単位領域とは、複数の区画２０を面状に複数個集めた領域と定義される。例えば、図１１では、縦１０個、横１０個の合計１００個の区画２０が図示されており、このような１００区画分の領域を単位領域にすることができる。図１１では、５０個分の第１の濃度領域２１が設けられているため、区画数が同じで面積の等しい他の単位領域においても５０個分程度（例えば４５〜５５個又は４８〜５２個）の第１の濃度領域２１が設けられるものであってよい。単位領域は１００区画分に限られるものではなく、適宜の区画数分の大きさにすることができる。例えば、１０００区画、１００００区画、１０００００区画、又はそれ以上の区画数であってもよい。第１の濃度領域２１の面積率は、領域の取り方によって多少異なる場合があるが、この面積率は略同一であることが好ましい。例えば、面積率の上限及び下限の範囲を平均の１０％以下にすることが好ましく、５％以下にすることがより好ましく、３％以下にすることがさらに好ましく、１％以下にすることがさらにより好ましい。面積率がより等しくなることにより面内においてより均一に光取り出し性を高めることができる。単位領域における第１の濃度領域２１の面積率は、特に限定されるものではないが、例えば、２０〜８０％の範囲内に、好ましくは３０〜７０％の範囲内に、より好ましくは４０〜６０％の範囲内に設定することができる。第２の濃度領域２２は、図１１では、第１の濃度領域２１以外の領域であり、上記と同様に設定され得る。同じ濃度領域の面積率が各単位領域で略同一になると、視野角依存性も低減され得る。
【０１２５】
図１１に示すように、この濃度分布は、縦横に複数の正方形がマス目（行列型）のように並んで構成されるマトリクス状の区画２０に、第１の濃度領域２１と第２の濃度領域２２とが割り当てられて配置されて形成されている。各区画２０は面積が等しく形成されている。この割り当ては規則的であってもよいし、不規則であってもよい。図１１では、ランダムに濃度領域が割り当てられている態様が示されている。複数の第１の濃度領域２１は、濃度が略等しくてよい。複数の第２の濃度領域２２は、濃度が略等しくてよい。
【０１２６】
第１の濃度領域２１及び第２の濃度領域２２の連結個数は、特に限定されるものではないが、連結個数が大きくなると光取り出し性が不均一になるおそれがあるため、例えば、１００個以下、２０個以下、１０個以下などに適宜設定することができる。３個以上又は２個以上連続で同一方向に第１の濃度領域２１又は第２の濃度領域２２が続いた場合に次の領域を反転（第１の場合は第２、第２の場合は第１）させるという設計ルールを設けてもよい。このルールにより、光取り出し性がより均一に高まる。
【０１２７】
区画２０の幅ｗは、例えば、０．１〜１００μｍにすることができるが、これに限定されるものではない。正方形で構成される四角格子のパターンの場合、区画２０の幅ｗは正方形の一辺となる。区画２０の幅ｗは、０．４〜１０μｍであってもよい。区画２０の幅ｗは、第１の濃度領域２１及び第２の濃度領域２２の大きさを表す径と考えることができる。
【０１２８】
面状の濃度分布は、回折構造を有していてもよい。それにより、光取り出し性を高めることができる。
【０１２９】
面状の濃度分布は、境界回折構造を有していてもよい。境界回折構造は、第１の濃度領域２１と第２の濃度領域２２とがランダムに配置された構造であり得る。境界回折構造では、同じ種類の濃度領域が同一方向に所定個数以上連続して並ばないとの原則のもと、不規則に第１の濃度領域２１と第２の濃度領域２２とが区画２０に配置されることが好ましい。同じ種類の濃度領域が同一方向に連続して並ばない所定の個数は、１０個以下が好ましく、８個以下がより好ましく、５個以下がさらに好ましく、４個以下がさらにより好ましい。
【０１３０】
図１２に、面状の濃度分布のパターンの各一例を示す。図１２は図１２Ａ及び図１２Ｂから構成される。これらの濃度分布は、第１の濃度領域２１及び第２の濃度領域２２の配置がランダム性を有しつつ、同一方向に所定個数以上、同じ濃度の領域が並ばないように制御されている。図１１同様、第１の濃度領域２１は斜線で示され、第２の濃度領域２２は空白で示されている。なお、第２の濃度領域２２が連続した部分の境界線は、省略されている。図１２のパターンは境界回折構造の一例である。
【０１３１】
図１２Ａは四角格子の場合のパターンである。図１２Ａでは、３個以上同じ濃度の領域が、同一方向に並んでいない。そのため、光取り出し性が均一に高まる。
【０１３２】
図１２Ｂは六角格子の場合である。このように、格子状の区画２０のパターンは、六角形であってもよい。六角形は正六角形であることがさらに好ましい。この場合、複数の六角形が充填構造で敷き詰められるハニカム状の格子（六角格子）となる。六角格子では、六角形の対向する２辺の間の距離が格子の幅ｗとなる。図１２Ｂでは、４個以上同じ濃度の領域が、同一方向に並んでいない。そのため、光取り出し性が均一に高まる。
【０１３３】
なお、第１基板１においては、面状の濃度分布と厚み方向の濃度分布とが混在していてもよい。それにより、光取り出し性を高めることができる。また、第１基板１は濃度分布と凹凸構造１０との両方を有していてもよい。それにより、光取り出し性を高めることができる。
【０１３４】
上記の有機ＥＬ素子の製造方法について説明する。
【０１３５】
図１３は、有機ＥＬ素子を製造する際における、第１基板１の加工を示している。図１３は図１３Ａ〜図１３Ｄから構成される。
【０１３６】
有機ＥＬ素子の製造においては、注入工程と、拡散工程とを有することが好ましい。注入工程は、第１基板１の表面に、第１基板１の屈折率を変化させて光取り出し性を高めるドープ物質を注入する工程である。拡散工程は、注入されたドープ物質を拡散させる工程である。この注入工程及び拡散工程を行うことにより、第１基板１の表面に、ドープ領域１ａを良好に簡単に形成することができる。そのため、ドープ物質の注入により光取り出し性を簡単に効率よく高めることができるので、光取り出し効率の高い有機ＥＬ素子を容易に製造することができる。
【０１３７】
第１基板１の加工は、第１基板１が封止基板８を構成する場合には、有機ＥＬ素子を封止する前の基板材料の状態において行うことができる。第１基板１の加工は、第１基板１が支持基板９を構成する場合には、有機ＥＬ素子を積層形成する前の基板材料の状態において行うことができる。
【０１３８】
有機ＥＬ素子の製造においては、粗化工程を有することがさらに好ましい。粗化工程は、第１基板１の表面を粗化する工程である。粗化工程を行うことにより、第１基板１の表面が粗化面となって、粗化面が凹凸構造１０を構成し、この凹凸構造１０で全反射を抑制することができるため、光取り出し効率をさらに向上することができる。粗化工程は、第１基板１の表面をブラスト処理により粗化する工程であることが好ましい。それにより、光取り出し性の高い粗化面を容易に形成することができる。
【０１３９】
有機ＥＬ素子の製造においては、溶融工程を有することがさらに好ましい。溶融工程は、粗化された第１基板１の表面を加熱して粗化面の凹凸に沿って粗化面を溶融する工程である。凹凸に沿って粗化面を溶融するとは、凹凸構造１０の凹凸を潰さないように第１基板１の表面をわずかに溶融するということであってよい。溶融工程を行うことによって、粗化面をやや滑らかにして粗化面に形成された凹部１１を湾曲面にすることができる。そのため、凹部１１を湾曲面にすることで、レンズ作用を得やすくすることができるので、光取り出し性をより効率よく高めることができる。
【０１４０】
有機ＥＬ素子の製造においては、注入工程は粗化工程の後に行われることが好ましい。それにより、第１基板１の表面に光取り出し性の高い構造を効率よく簡単に形成することができるため、光取り出し効率の高い素子をさらに容易に製造することができる。もちろん、注入工程の後に、粗化工程を行うようにしてもよいが、その場合、注入したドープ領域１ａが粗化によって削られることになり、製造の効率が悪くなるおそれがある。そのため、粗化工程の後に注入工程を行うことがより有利となる。
【０１４１】
有機ＥＬ素子の製造においては、溶融工程と拡散工程とは、同時に行われることが好ましい。拡散工程は、第１基板１の表面に注入されたドープ物質を拡散する工程であるといえ、加熱により容易に行うことができる。一方、溶融工程は、粗化面の変形を行う工程であるといえ、第１基板１の表面を加熱することによって行うことができる。そのため、溶融工程と拡散工程とを同時行うようにすると、一度の加熱で、ドープ物質の拡散と粗化面の変形を行うことができる。したがって、有機ＥＬ素子を効率よく製造することができる。
【０１４２】
第１基板１の加工にあっては、まず、図１３Ａに示すように、第１基板１を準備する。次に、第１基板１の表面をブラスト処理により粗化する。これが粗化工程である。図１３Ｂに示すように、ブラスト処理により、第１基板１の表面が粗化され、凹凸構造１０が形成される。ブラスト処理は、適宜のブラスト粒子を用いて行うことができる。サンドブラスト法が好ましい。それにより簡単に粗化を行うことができる。このときに形成される凹凸構造１０は、断面三角形状の凹部１１及び凸部１２で形成される凹凸形状であってよい。
【０１４３】
次に、注入工程を行う。図１３Ｃに示すように、注入工程により、ドープ物質が第１基板１の表面にドープされ、ドープ領域１ａが形成される。ドープ物質がイオンの場合、イオン照射により、ドープ領域１ａが形成される。ドープ物質が粒子の場合、粒子を打ち込むことにより、ドープ領域１ａが形成される。なお、図１３Ｃでは、ドープ領域１ａが形成された様子を示しているが、注入工程では、ドープ領域１ａが厚み方向に形成されず、ドープ物質が第１基板１の表面に存在するだけでもよい。次の拡散工程及び溶融工程を行うことにより、ドープ物質を第１基板１の内部に侵入させて、ドープ領域１ａを形成することができるからである。その場合、ドープ物質を構成する粒子を散布して、第１基板１の表面に粒子を配置するようにすればよい。
【０１４４】
ここで、厚み方向に濃度分布を有するドープ領域１ａを形成する場合、ドープ物質を厚み方向の濃度が異ならせるように注入することにより、厚み方向の濃度分布を形成することができる。厚み方向の濃度分布は複数のドープ物質を注入することで容易に行うことができる。複数のドープ物質の注入は同時に行うものであってもよいし、別に行うものであってもよいが、同時に行う方が製造が容易である。例えば、重元素のドープ物質と軽元素のドープ物質とを同時に注入すると、重元素は表面側での配置が多くなり、軽元素はより内部側への配置が多くなるため、ドープ領域１ａに厚み方向の濃度分布が形成される。なお、１種類のドープ物質で厚み方向に濃度分布を形成する場合は、注入のエネルギーを変化させることで厚み方向の濃度分布を形成可能である。注入時のエネルギーが弱いと、ドープ物質は表面側での配置が多くなり、注入時のエネルギーが強いとドープ物質はより内部側への配置が多くなる。
【０１４５】
また、面状に濃度分布を有するドープ領域１ａを形成する場合、ドープ物質をパターン状に注入することにより、面状の濃度分布を形成することができる。注入のパターンは、上記で説明したような光取り出し性が高まるパターンであり得る。パターン状の注入法としては、マスクを用いる方法、描画する方法などが挙げられる。マスクを用いる方法では、注入しない部分をマスクで覆ってドープ物質を注入しないようにし、マスクで覆われていない部分にドープ物質を注入することができる。描画する方法では、注入する部分のパターンに沿ってドープ物質を吐出して描画することにより注入することができる。面状の濃度分布は、第１の濃度領域２１と第２の濃度領域２２とが、ドープ物質含有領域とドープ物質非含有領域との組み合わせである場合に容易に製造できる。なお、出力や注入範囲の調整等によって、第１の濃度領域２１と第２の濃度領域２２とを、高濃度領域と低濃度領域との組み合わせにすることもできる。
【０１４６】
ところで、第１基板１が封止基板８である場合、あらかじめ収容凹部８ｂを形成し、その収容凹部８ｂの底面に、凹凸構造１０を形成し、ドープ物質を注入することができる。好ましくは、ブラスト処理により、第１基板１の表面を掘り込んで収容凹部８ｂを形成すると同時に、その収容凹部８ｂの表面の粗化を行うことができる。それにより、収容凹部８ｂの形成と粗化（凹凸構造１０の形成）とを同時に行うことができるため、効率よく、基板の加工を行うことができる。
【０１４７】
次に、第１基板１の表面を加熱する。この加熱が、拡散工程及び溶融工程となる。この例では、拡散工程と溶融工程とが同時に行われる。この工程により、第１基板１の表面がわずかに溶融して、凹凸を潰さない程度で流動するため、この溶融に伴ってドープ物質が拡散する。溶融で拡散させると、ドープ物質をより広い範囲で拡散することができる。溶融で拡散させると、ドープ領域１ａの厚みを厚くすることができる。また、図１３Ｄに示すように、この工程により、凹部１１の表面が丸められて、湾曲面となり得る。
【０１４８】
以上のように作製された第１基板１を有機ＥＬ素子の基板材料として使用することができる。図１３では、第１基板１を封止基板８として使用することが可能である。
【０１４９】
支持基板９である第２基板２上には、別途、有機発光積層体３を形成しておく。有機発光積層体３は、支持基板９上に有機発光積層体３を構成する各層を順次に積層させることにより形成することができる。これは有機発光積層体形成工程である。積層プロセスとしては、蒸着法、スパッタ法、塗布法など適宜の方法を用いることができる。
【０１５０】
そして、封止基板８である第１基板１を、有機発光積層体３が形成された側で第２基板２に対向させて、第１基板１と第２基板２とを接着する。このとき、第１基板１のドープ領域１ａが形成された面を、支持基板９である第２基板２に対向させて、第１基板１と第２基板２とを接着するようにする。第１基板１（封止基板８）には、あらかじめ収容凹部８ｂが形成されていてよい。あるいは、平板状の第１基板１（封止基板８）を用いて、ダム材とフィル材とを用いて充填封止構造にして封止するようにしてもよい。これにより、有機発光積層体３を封止することができる。
【０１５１】
図１３Ｄに示す第１基板１は、図３、図４及び図７の有機ＥＬ素子の製造に用いることができる。もちろん、図１３Ｃの状態の第１基板１を用いるようにすれば、図２に示す有機ＥＬ素子の製造に用いることができる。図１３Ｄの基板材料では、トップエミッション構造の有機ＥＬ素子を良好に製造することができる。
【０１５２】
図１３Ｄの後、コート層１３を設けることも好ましい。コート層１３を設けることにより、図８で説明したコート層１３を有する第１基板１を形成することができる。コート層１３は、コート層１３の材料を用い、蒸着、スパッタ、塗布などの方法で形成することができる。これはコート層積層工程となる。
【０１５３】
なお、凹凸構造１０を形成しない場合においては、図１３Ａに示される第１基板１の表面に、注入工程及び拡散工程を行うことにより、基板の加工を行うことができる。この場合、ドープ領域１ａが形成された側の第１基板１の表面は平坦な面となり得る。そのため、この第１基板１は、図１の有機ＥＬ素子の製造に用いることができる。
【０１５４】
図１４は、有機ＥＬ素子を製造する際における、第１基板１の加工及び有機発光積層体３の形成を示している。図１４は図１４Ａ〜図１４Ｆから構成される。図１４では、ボトムエミッション構造の有機ＥＬ素子を製造することができる。
【０１５５】
図１４Ａから図１４Ｄまでの工程は、図１３Ａから図１３Ｄまでの工程と同じである。図１４Ｄのように作製された第１基板１は、有機発光積層体３を形成するための形成基板として使用することができる。もちろん、コート層１３をさらに第１基板１の表面に設けてもよい。コート層１３の形成方法は、上記で説明した通りである。
【０１５６】
ボトムエミッション構造の有機ＥＬ素子では、好ましくは、第１基板１の表面に、樹脂層４を形成し、この樹脂層４の表面に有機発光積層体３を形成する。第１基板１の表面に樹脂層４を設ける工程は、樹脂層形成工程である。有機発光積層体３を形成する工程は有機発光積層体形成工程である。図１４Ｅに示すように、樹脂層形成工程により、第１基板１の凹凸面を平坦化することができる。そのため、図１４Ｆに示すように、有機発光積層体３を段切れすることなく良好に積層させることができる。このように、図１４の方法では、良好な積層構造の有機発光積層体３を容易に形成することができ、信頼性の高い素子を簡単に製造することができる。
【０１５７】
樹脂層４は、第１基板１の凹凸面に樹脂材料を塗布することにより形成することができる。塗布により、平坦な面を容易に形成することができる。このとき、光散乱性を有する微粒子を含む樹脂材料を用いれば、光散乱性を有する微粒子が分散された樹脂層４を得ることができる。その際、微粒子として中空微粒子を用いるようにしてもよい。
【０１５８】
有機発光積層体３は、有機発光積層体３を構成する各層を順次に積層することにより形成することができる。積層プロセスとしては、蒸着法、スパッタ法、塗布法など適宜の方法を用いることができる。有機発光積層体３は、この例では、第１電極５、有機発光層６、第２電極７の順に積層形成することができる。有機発光層６が複数の層を有する場合は、第１電極５側の層から順に形成することができる。
【０１５９】
そして、封止基板８である第２基板２を、有機発光積層体３が形成された側で第１基板１に対向させて、第１基板１と第２基板２とを接着することにより、有機発光積層体３を封止することができる。このとき、第２基板２（封止基板８）には、別途、収容凹部８ｂが形成されていてよい。あるいは、平板状の第２基板２（封止基板８）を用いて、ダム材とフィル材とを用いて充填封止構造にして封止するようにしてもよい。このようにして、図６の有機ＥＬ素子が製造され得る。なお、凹凸構造１０及び樹脂層４を形成しないようにすると、図５の有機ＥＬ素子が製造され得る。
【符号の説明】
【０１６０】
１      第１基板
１ａ    ドープ領域
２      第２基板
３      有機発光積層体
【図１】
2014181515.tif 000003
【図２】
2014181515.tif 000004
【図３】
2014181515.tif 000005
【図４】
2014181515.tif 000006
【図５】
2014181515.tif 000007
【図６】
2014181515.tif 000008
【図７】
2014181515.tif 000009
【図８】
2014181515.tif 000010
【図９】
2014181515.tif 000011
【図１０】
2014181515.tif 000012
【図１１】
2014181515.tif 000013
【図１２】
2014181515.tif 000014
【図１３】
2014181515.tif 000015
【図１４】
2014181515.tif 000016
【手続補正書】
【提出日】平成26年8月21日(2014.8.21)
【手続補正１】
【補正対象書類名】特許請求の範囲
【補正対象項目名】全文
【補正方法】変更
【補正の内容】
【特許請求の範囲】
【請求項１】
光取り出し側に配置される第１基板と、前記第１基板と対向する第２基板と、前記第１基板と前記第２基板との間に配置された有機発光積層体と、を備え、
前記第１基板は、前記有機発光積層体側の表面に、前記第１基板の屈折率を変化させて光取り出し性を高めるドープ物質がドープされたドープ領域を有し、
前記ドープ領域は、面状に濃度分布を有し、
前記面状の濃度分布は、マトリクス状の一区画ごとに第１の濃度領域と第２の濃度領域とが割り当てられた分布である、有機エレクトロルミネッセンス素子。
【請求項２】
前記ドープ領域は、前記第１基板と一体に形成されている、請求項１に記載の有機エレクトロルミネッセンス素子。
【請求項３】
前記ドープ領域は、前記第１基板の厚み方向で濃度分布を有する、請求項１又は２に記載の有機エレクトロルミネッセンス素子。
【請求項４】
前記第１基板の厚み方向での濃度分布は、前記有機発光積層体側の濃度が高い、請求項３に記載の有機エレクトロルミネッセンス素子。
【請求項５】
（削除）
【請求項６】
（削除）
【請求項７】
前記第１基板は、前記ドープ領域側の表面に凹凸構造を有する、請求項１〜４のいずれか１項に記載の有機エレクトロルミネッセンス素子。
【請求項８】
前記凹凸構造は、前記第１基板の内部側に湾曲した複数の凹部を有する、請求項７に記載の有機エレクトロルミネッセンス素子。
【請求項９】
前記凹凸構造は、凸部が前記有機発光積層体に接している、請求項７又は８に記載の有機エレクトロルミネッセンス素子。
【請求項１０】
前記第１基板は、前記ドープ領域側の表面に、光透過性と光反射性とを有するコート層を備えている、請求項１〜４及び７〜９のいずれか１項に記載の有機エレクトロルミネッセンス素子。
【請求項１１】
前記コート層は、金属薄膜により構成されている、請求項１０に記載の有機エレクトロルミネッセンス素子。
【請求項１２】
前記第１基板と前記有機発光積層体との間に、樹脂層を備えている、請求項１〜４及び７〜１１のいずれか１項に記載の有機エレクトロルミネッセンス素子。
【請求項１３】
前記樹脂層は、光散乱性を有する微粒子を含有している、請求項１２に記載の有機エレクトロルミネッセンス素子。
【請求項１４】
前記微粒子は、内部に空隙を有する中空微粒子である、請求項１３に記載の有機エレクトロルミネッセンス素子。
【請求項１５】
前記第２基板は前記有機発光積層体の支持基板を構成し、
前記第１基板は前記有機発光積層体を封止する封止基板を構成し、
トップエミッション構造である、請求項１〜４及び７〜１４のいずれか１項に記載の有機エレクトロルミネッセンス素子。
【請求項１６】
前記第１基板は前記有機発光積層体の支持基板を構成し、
前記第２基板は前記有機発光積層体を封止する封止基板を構成し、
ボトムエミッション構造である、請求項１〜４及び７〜１４のいずれか１項に記載の有機エレクトロルミネッセンス素子。
【請求項１７】
請求項１〜４及び７〜１４のいずれか１項に記載の有機エレクトロルミネッセンス素子の製造方法であって、
前記第１基板の表面に、前記第１基板の屈折率を変化させて光取り出し性を高めるドープ物質を注入する注入工程と、
注入された前記ドープ物質を拡散させる拡散工程と、を有する、有機エレクトロルミネッセンス素子の製造方法。
【請求項１８】
前記第１基板の表面をブラスト処理により粗化する粗化工程を有する、請求項１７に記載の有機エレクトロルミネッセンス素子の製造方法。
【請求項１９】
粗化された前記第１基板の表面を加熱して粗化面の凹凸に沿って前記粗化面を溶融する溶融工程を有し、
前記注入工程は前記粗化工程の後に行われ、
前記溶融工程と前記拡散工程とは、同時に行われる、請求項１８に記載の有機エレクトロルミネッセンス素子の製造方法。
【請求項２０】
前記第１基板の表面に、前記樹脂層を形成し、この樹脂層の表面に前記有機発光積層体を形成する、請求項１７〜１９のいずれか１項に記載の有機エレクトロルミネッセンス素子の製造方法。
【国際調査報告】
2014181515.tif 000017
2014181515.tif 000018
2014181515.tif 000019
2014181515.tif 000020